(57)【要約】      （修正有）【課題】比較的近接した状態で目視されるディスプレイ装置のカバーガラスにおいて、リームによる視認性の悪化を防止できる化学強化用ガラスの提供。【解決手段】酸化物基準のモル百分率表示で、ＳｉＯ2：５０〜７５％、Ａｌ2Ｏ3：９〜２０％、Ｎａ2Ｏ：１０〜２０％、Ｋ2Ｏを０〜６％、ＭｇＯ：０〜１５％、ＣａＯ、ＳｒＯおよびＢａＯ合量（ＣａＯ＋ＳｒＯ＋ＢａＯ）：０〜１０％、ＺｒＯ2およびＴｉＯ2を合量（ＺｒＯ2＋ＴｉＯ2）：０〜５％、Ｂ2Ｏ3：０〜１０％、Ｌｉ2Ｏ：０〜２０％含有し、ガラス板の断面における屈折率の最大値と最小値との差（Δｎ）が２．０×１０-5以下である化学強化用ガラス。【選択図】なし【特許請求の範囲】
【請求項１】
下記酸化物基準のモル百分率表示で、ＳｉＯ2を５０〜７５％、Ａｌ2Ｏ3を９〜２０％、Ｎａ2Ｏを１０〜２０％、Ｋ2Ｏを０〜６％、ＭｇＯを０〜１５％、ＣａＯ、ＳｒＯおよびＢａＯを合量（ＣａＯ＋ＳｒＯ＋ＢａＯ）で０〜１０％、ＺｒＯ2およびＴｉＯ2を合量（ＺｒＯ2＋ＴｉＯ2）で０〜５％、Ｂ2Ｏ3を０〜１０％、Ｌｉ2Ｏを０〜２０％含有し、ガラス板の断面における屈折率の最大値と最小値との差（Δｎ）が２．０×１０-5以下であることを特徴とする化学強化用ガラス。
【請求項２】
前記Δｎが１．７×１０-5以下である、請求項１に記載の化学強化用ガラス。
【請求項３】
下記酸化物基準のモル百分率表示で、ＳｉＯ2を６０〜７０％、Ａｌ2Ｏ3を９〜１５％、Ｎａ2Ｏを１０〜１８％、Ｋ2Ｏを０〜４％、ＭｇＯを２〜１２％、ＣａＯ、ＳｒＯおよびＢａＯを合量（ＣａＯ＋ＳｒＯ＋ＢａＯ）で０〜５％、ＺｒＯ2およびＴｉＯ2を合量（ＺｒＯ2＋ＴｉＯ2）で０〜１％、Ｂ2Ｏ3を０〜３％、Ｌｉ2Ｏを０〜１０％含有する、請求項１または２に記載の化学強化用ガラス。
【請求項４】
下記酸化物基準のモル百分率表示で、ＳｉＯ2を６０〜６７％、Ａｌ2Ｏ3を９〜１３．５％、Ｎａ2Ｏを１３．５〜１８．５％、Ｋ2Ｏを０〜２％、ＭｇＯを６〜１０．５％、ＣａＯ、ＳｒＯおよびＢａＯを合量（ＣａＯ＋ＳｒＯ＋ＢａＯ）で０〜１％、ＺｒＯ2およびＴｉＯ2を合量（ＺｒＯ2＋ＴｉＯ2）で０〜０．５％、Ｂ2Ｏ3を０〜１％、Ｌｉ2Ｏを０〜０．５％含有する、請求項１または２に記載の化学強化用ガラス。
【請求項５】
下記酸化物基準のモル百分率表示で、ＳｉＯ2を６０〜６７％、Ａｌ2Ｏ3を９〜１３．５％、Ｎａ2Ｏを１３．５〜１８．５％、Ｋ2Ｏを０．１〜３％、ＭｇＯを６〜１０．５％、ＴｉＯ2を０％超５％以下含有し、［（Ｎａ2Ｏ＋Ｋ2Ｏ×５）／（Ａｌ2Ｏ3＋ＺｒＯ2＋ＴｉＯ2×１０）］が２．５５以下、かつ、Ａｌ2Ｏ3／Ｋ2Ｏが１０超である、請求項１または２に記載の化学強化用ガラス。
【請求項６】
［（ＭｇＯ／２＋Ｎａ2Ｏ＋Ｋ2Ｏ×２）／（ＴｉＯ2＋ＺｒＯ2）］が５３〜１４０である、請求項５に記載の化学強化用ガラス。
【請求項７】
ガラス粘度が１０2ｄＰａ・ｓとなる温度Ｔ2が１６２０℃以上、１７５０℃以下である、請求項１〜６のいずれかに記載の化学強化用ガラス。
【請求項８】
ガラス粘度が１０4ｄＰａ・ｓとなる温度Ｔ4が１１９０℃以上、１３５０℃以下である、請求項１〜７のいずれかに記載の化学強化用ガラス。
【請求項９】
２０ｍｍピッチのうねりに換算した両主面のうねり高さが０．６０μｍ以下であること、請求項１〜８のいずれかに記載の化学強化用ガラス。
【請求項１０】
両主面のうねりピッチが１０〜３０ｍｍである、請求項９に記載の化学強化用ガラス。
【請求項１１】
前記２０ｍｍピッチのうねりに換算した両主面におけるうねり高さと、前記両主面のうねりピッチとの比（うねり高さ（２０ｍｍピッチ換算）／うねりピッチ）が６．０×１０-5以下である、請求項１０に記載の化学強化用ガラス。
【請求項１２】
板厚が２．０ｍｍ以下である、請求項１〜１１のいずれかに記載の化学強化用ガラス。
【発明の詳細な説明】
【技術分野】
【０００１】
本発明は、携帯電話、スマートフォン、タブレットＰＣ、ウエアラブルデバイス、ＶＲデバイスといった携帯用ディスプレイ装置、車載用ディスプレイ装置、または大型ＴＶ、大型スクリーン、超高精細ＴＶなどの前面板に用いられるカバーガラスに好適な化学強化用ガラスに関する。
【背景技術】
【０００２】
近年、携帯電話、スマートフォン、タブレットＰＣ、ウエアラブルデバイス、ＶＲデバイスといった携帯用ディスプレイ装置や車載用ディスプレイ装置に対しては、ディスプレイの保護ならびに美観を高めるためのカバーガラス（保護ガラス）が用いられることが多くなっている。携帯用ディスプレイ装置に対しては、薄型デザインによる差異化や移動のための負担の減少のため、軽量・薄型化が要求されている。そのため、ディスプレイ保護用に使用されるカバーガラスも薄くすることが要求されている。しかし、カバーガラスの厚さを薄くしていくと、強度が低下し、据え置き型の場合には物体の飛来や落下による衝撃、または携帯機器の場合には使用中の落下などによりカバーガラス自身が割れてしまうことがあり、携帯用ディスプレイ装置を保護するという本来の役割を果たすことができなくなるという問題があった。
【０００３】
上記問題を解決するためには、カバーガラスの強度を高めることが考えられ、その方法としてガラス表面に圧縮応力層を形成させる手法が一般的に知られている。
ガラス表面に圧縮応力層を形成させる手法としては、軟化点付近まで加熱した板ガラス表面を風冷などにより急速に冷却する風冷強化法（物理強化法）と、ガラス転移点以下の温度でイオン交換により板ガラス表面のイオン半径が小さなアルカリ金属イオン（典型的にはＬｉイオン、Ｎａイオン）をイオン半径のより大きいアルカリイオン（典型的にはＫイオン）に交換する化学強化法が代表的である。なお、化学強化法が適用されるガラスは、必然的にアルカリ金属イオンを含有する。
【０００４】
前述したようにカバーガラスの厚さは薄いことが要求されている。しかしながら、カバーガラスとして要求される、厚みが２ｍｍを下回るような薄い板ガラスに対して風冷強化法を適用すると、表面と内部の温度差がつきにくいために圧縮応力層を形成することが困難であり、目的の高強度という特性を得ることができない。そのため、後者の化学強化法によって強化されたカバーガラスが通常用いられている。
このようなカバーガラスは、ソーダライムガラスやアルミノシリケートガラスの板ガラスを化学強化したものが広く用いられている（たとえば特許文献１、２参照）。
【０００５】
カバーガラスに広く使用されるソーダライムガラスやアルミノシリケートガラスの板ガラスは、所定の配合比で調合した原料を溶融炉で加熱溶融してガラス化し、この溶融ガラスを清澄した後、フロート法やフュージョン法により、所定の厚さの板ガラスに成形する。次いで、この板ガラスを所定の形状に切断した後、化学強化処理が適用される。
上述した板ガラスに成形する過程で溶融ガラス中に異質成分が存在していると、成形後の板ガラスにおいて、リームと呼ばれる筋状の光学歪（欠点）を生じさせる。
本明細書における異質成分とは、ガラスの成分が充分に均質化されておらず不均質になっている成分や、溶融ガラスと炉材や気相との反応などによって生じた溶融ガラスの成分を指す。
【０００６】
板ガラスに生じたリームは化学強化処理後も改善されない。そのため、携帯用ディスプレイ装置や車載用ディスプレイ装置のカバーガラスとして使用した場合、リームが視認されて視認性が悪化するため問題となる。
【先行技術文献】
【特許文献】
【０００７】
【特許文献１】特開２００７−１１２１０号公報
【特許文献２】特開２０１０−２７５１２６号公報
【発明の概要】
【発明が解決しようとする課題】
【０００８】
上述した従来技術における問題点を解決するため、携帯用ディスプレイ装置や車載用ディスプレイ装置のカバーガラスにおいて、リームによる視認性の悪化を防止できる化学強化用ガラスを提供することを目的とする。
【課題を解決するための手段】
【０００９】
上述した目的を達成するため、本発明は、下記酸化物基準のモル百分率表示で、ＳｉＯ2を５０〜７５％、Ａｌ2Ｏ3を９〜２０％、Ｎａ2Ｏを１０〜２０％、Ｋ2Ｏを０〜６％、ＭｇＯを０〜１５％、ＣａＯ、ＳｒＯおよびＢａＯを合量（ＣａＯ＋ＳｒＯ＋ＢａＯ）で０〜１０％、ＺｒＯ2およびＴｉＯ2を合量（ＺｒＯ2＋ＴｉＯ2）で０〜５％、Ｂ2Ｏ3を０〜１０％、Ｌｉ2Ｏを０〜２０％含有し、ガラス板の断面における屈折率の最大値と最小値との差（Δｎ）が２．０×１０-5以下であることを特徴とする化学強化用ガラスを提供する。
【００１０】
本発明の化学強化用ガラスにおいて、前記Δｎが１．７×１０-5以下であることが好ましい。
【００１１】
本発明の化学強化用ガラスにおいて、下記酸化物基準のモル百分率表示で、ＳｉＯ2を６０〜７０％、Ａｌ2Ｏ3を９〜１５％、Ｎａ2Ｏを１０〜１８％、Ｋ2Ｏを０〜４％、ＭｇＯを２〜１２％、ＣａＯ、ＳｒＯおよびＢａＯを合量（ＣａＯ＋ＳｒＯ＋ＢａＯ）で０〜５％、ＺｒＯ2およびＴｉＯ2を合量（ＺｒＯ2＋ＴｉＯ2）で０〜１％、Ｂ2Ｏ3を０〜３％、Ｌｉ2Ｏを０〜１０％含有することが好ましい。
【００１２】
また、本発明の化学強化用ガラスにおいて、下記酸化物基準のモル百分率表示で、ＳｉＯ2を６０〜６７％、Ａｌ2Ｏ3を９〜１３．５％、Ｎａ2Ｏを１３．５〜１８．５％、Ｋ2Ｏを０〜２％、ＭｇＯを６〜１０．５％、ＣａＯ、ＳｒＯおよびＢａＯを合量（ＣａＯ＋ＳｒＯ＋ＢａＯ）で０〜１％、ＺｒＯ2およびＴｉＯ2を合量（ＺｒＯ2＋ＴｉＯ2）で０〜０．５％、Ｂ2Ｏ3を０〜１％、Ｌｉ2Ｏを０〜０．５％含有することが好ましい。
【００１３】
また、本発明の化学強化用ガラスにおいて、下記酸化物基準のモル百分率表示で、ＳｉＯ2を６０〜６７％、Ａｌ2Ｏ3を９〜１３．５％、Ｎａ2Ｏを１３．５〜１８．５％、Ｋ2Ｏを０．１〜３％、ＭｇＯを６〜１０．５％、ＴｉＯ2を０％超５％以下含有し、［（Ｎａ2Ｏ＋Ｋ2Ｏ×５）／（Ａｌ2Ｏ3＋ＺｒＯ2＋ＴｉＯ2×１０）］が２．５５以下、かつ、Ａｌ2Ｏ3／Ｋ2Ｏが１０超であることが好ましい。
【００１４】
また、本発明の化学強化用ガラスにおいて、［（ＭｇＯ／２＋Ｎａ2Ｏ＋Ｋ2Ｏ×２）／（ＴｉＯ2＋ＺｒＯ2）］が５３〜１４０であることが好ましい。
【００１５】
また、本発明の化学強化用ガラスにおいて、ガラス粘度が１０2ｄＰａ・ｓとなる温度Ｔ2が１６２０℃以上、１７５０℃以下であることが好ましい。
【００１６】
また、本発明の化学強化用ガラスにおいて、ガラス粘度が１０4ｄＰａ・ｓとなる温度Ｔ4が１１９０℃以上、１３５０℃以下であることが好ましい。
【００１７】
また、本発明の化学強化用ガラスにおいて、２０ｍｍピッチのうねりに換算した両主面のうねり高さが０．６０μｍ以下であることが好ましい。
【００１８】
また、本発明の化学強化用ガラスにおいて、両主面のうねりピッチが１０〜３０ｍｍであることが好ましい。
【００１９】
また、本発明の化学強化用ガラスにおいて、前記２０ｍｍピッチのうねりに換算した両主面におけるうねり高さと、前記両主面のうねりピッチとの比（うねり高さ（２０ｍｍピッチ換算）／うねりピッチ）が６．０×１０-5以下であることが好ましい。
【００２０】
また、本発明の化学強化用ガラスにおいて、板厚が２．０ｍｍ以下であることが好ましい。
【発明の効果】
【００２１】
本発明の化学強化用ガラスは、Δｎが２．０×１０-5以下であることにより、リーム視認可能距離が７８０ｍｍ以上となる。そのため、表示面と目との距離が通常７８０ｍｍ以下となる携帯用ディスプレイ装置や車載用ディスプレイ装置のカバーガラスとして使用した場合に、リームによる視認性の悪化を防止できる。
【図面の簡単な説明】
【００２２】
【図１】図１は、評価試料の準備手順の説明図である。
【図２ａ】図２ａは加工試料の説明図である。
【図２ｂ】図２ｂは測定試料の説明図である。
【図３】図３は、うねり高さとうねりピッチの関係を示す図である。
【図４】図４は、実施例、比較例のガラスについて、Δｎと、リーム視認可能距離と、の関係を示したグラフである。
【図５】図５は、実施例、比較例のガラスについて、２０ｍｍピッチ換算のうねり高さと、リーム視認可能距離と、の関係を示したグラフである。
【図６】図６は、実施例、比較例のガラスについて、Δｎと、２０ｍｍピッチ換算のうねり高さと、の関係を示したグラフである。
【発明を実施するための形態】
【００２３】
以下、本発明の一実施態様における化学強化用ガラスについて、図面を用いて説明する。
本発明の一実施態様における化学強化用ガラスは、化学強化処理を施した後、携帯電話、スマートフォン、タブレットＰＣ、ウエアラブルデバイス、ＶＲデバイスといった携帯用ディスプレイ装置、車載用ディスプレイ装置、または大型ＴＶ、大型スクリーン、超高精細ＴＶなどの前面板に用いられるカバーガラスとして使用される。そのため、本発明の化学強化用ガラスは、板ガラスの形状をなしている。以下、平坦なガラス板を例に本発明を説明するが、本発明はこれに限定されない。本発明の化学強化用ガラスは、機能やデザイン性などを付与するために曲面形状を備えるガラスであってもよい。
【００２４】
ガラスに発生しているリームは常に視認されるわけではなく、ガラスと目との距離によって視認される場合と視認されない場合がある。具体的には、ガラスと目との距離が近いとリームは視認されないが、ガラスと目との距離が離れるとリームが視認されるようになる。本願発明者らは、リームが発生しているガラスについて、リーム視認可能距離という観点で評価を実施した。本発明におけるリーム視認可能距離は、以下の手順で測定することができる。
リーム視認可能距離の測定方法
拡散光源から化学強化用ガラスの一方の主面に光を照射し、板厚方向の透過光をスクリーンに投影する。リームが発生しているガラスでは、スクリーンへの投影像に光学歪としてリームが観察される。
化学強化用ガラスと、スクリーンと、の距離を近づけていくと、両者の距離がある距離になるとスクリーンへの投影像にリームが観察されなくなる。スクリーンへの投影像にリームが観察されなくなる直前の両者の最短距離をリーム視認可能距離とする。
本発明の一実施態様における化学強化用ガラスは、化学強化処理を施した後、携帯電話、スマートフォン、タブレットＰＣ、ウエアラブルデバイス、ＶＲデバイスといった携帯用ディスプレイ装置や車載用ディスプレイ装置のカバーガラスとして使用されるが、携帯用ディスプレイ装置は、比較的近接した状態で目視される。具体的には、携帯用ディスプレイ装置の表示面と目との距離は、通常７８０ｍｍ以下である。そのため、リーム視認可能距離が７８０ｍｍ以上であれば、携帯用ディスプレイ装置のカバーガラスとしての使用上問題とならない。
【００２５】
本願発明者らは、リーム視認可能距離に影響する要因について鋭意検討した。その結果、リームの発生原因である異質成分と、周囲のガラスと、の屈折率差が、リーム視認可能距離に影響することを見出した。
本発明の一実施態様における化学強化用ガラスは、ガラス板の断面における屈折率の最大値と最小値との差（Δｎ）が２．０×１０-5以下である。後述する組成の化学強化用ガラスの場合、Δｎが２．０×１０-5以下であれば、リーム視認可能距離が７８０ｍｍ以上となる。
本明細書において、ガラス板の断面と言った場合、ガラス板の板厚方向における断面を指す。
【００２６】
Δｎの測定は公知の方法、例えば、透過型二光束干渉顕微鏡を用いることで測定することができる。例えば、以下の手順で測定することができる。
〔Δｎの測定方法〕
測定試料の準備
拡散光源から化学強化用ガラス（評価試料）の一方の主面に光を照射し、板厚方向の透過光をスクリーンに投影し、光学歪として観察されるリームの方向を特定する（図１参照）。化学強化用ガラスから、平面視における光学歪（リーム）の方向に対し垂直な２面（Ａ面、Ｂ面）を含むように、例えば、幅３０ｍｍ以上、奥行き（Ａ面とＢ面の距離）１０ｍｍ以上で加工試料を切り出す（図２ａ参照）。ここで、光学歪（リーム）の方向に対し垂直とは、前述のように特定されたリームの方向と２面（Ａ面、Ｂ面）との角度が９０±２度であることを含む。
次に、研削砥石としてダイヤモンドホイールを使用して加工試料のＡ面、Ｂ面を研削する。上記の研削は、表１に示すように、Ａ面、Ｂ面の研削量、ダイヤモンドホイールのメッシュサイズを変更しながら、４段階で行う。続いて、ダイヤモンドスラリーを用いて研削後の加工試料のＡ面、Ｂ面を鏡面研磨し、測定試料を得る（図２ｂ参照）。研磨量は１０μｍ以上であり、ダイヤモンドスラリーは、例えば、メッシュサイズ＃１４０００の単結晶ダイヤモンドを０．１質量％含有するスラリーを用いる。
本発明の一実施態様におけるガラス板の断面は、上記手順に従って得られた測定試料のＡ面またはＢ面に対応する。
なお、上記の奥行きは、リームの発生原因である異質成分と、周囲のガラスと、の屈折率差により生じる位相差が、例えば、１／５λ以下になるように決定する。ここで、周囲のガラスとは、異質成分から、例えば、１０〜２０μｍ離れた位置のガラスをいう。
なお、化学強化用ガラスに化学強化処理を施した化学強化ガラスの場合には、リームの方向を特定した後、板ガラスの主面研磨またはケミカルエッチングにより、圧縮応力層を除去してから、加工試料を切り出す。次に、上述のとおり、研削、鏡面研磨を行い、測定試料を得る。
なお、曲面形状を備えるガラスの場合は、曲面形状を付与する前の平坦なガラス板を評価試料とする。
【表１】
2018062449.tif 000002
Δｎの測定
Δｎの測定には、透過型二光束干渉顕微鏡を用いる。後述する実施例では、（株）溝尻光学工業所製透過型二光束干渉顕微鏡（ＴＤシリーズ）を使用し、測定波長は５４６ｎｍ（光源：キセノンランプ、単色フィルタ：５４６ｎｍ）を用い、空間分解能は９．１μｍ×９．１μｍ（ＣＣＤカメラ４画素分）で測定した。
微小な屈折率差を測定する際には、測定精度を悪化させるおそれのある要因を除外する必要がある。たとえば、装置周辺の温度変動の抑制、振動の防止、外光（例えば照明）の遮断を行うことが必要である。
また、使用する対物レンズによって、測定精度が異なる場合や、測定面内で精度の分布をもつ場合がある。そのため、光路上に何もない状態で位相差分布（平面傾き補正）を測定し、測定面内の最大値と最小値の差が１／１００λ以下（５ｎｍ以下）となるように平面傾き補正を行う。
そして、奥行き方向が光路となるように測定試料を置き、上述の条件(平面傾き補正)で位相差分布を測定する（図２ｂ参照）。測定試料の奥行きをマイクロメータで測定し、位相差分布から屈折率差分布（＝位相差分布／奥行き）を算出する。
鏡面研磨されたＡ面における屈折率分布を算出し、その最大値と最小値の差をΔｎとする。
なお、図２ｂでは、光源側にＡ面が設けられているが、光源側にＢ面が設けられてもよい。この場合、鏡面研磨されたＢ面における屈折率分布を算出し、その最大値と最小値の差をΔｎとする。
【００２７】
本発明の化学強化用ガラスは、Δｎが１．７×１０-5以下であることが好ましい。
【００２８】
なお、本発明の化学強化用ガラスは、５４６ｎｍ波長ｅ線で測定した屈折率の絶対値が１．４５〜１．６０であることが好ましい。
【００２９】
次に、本発明の実施態様における化学強化用ガラスの組成について記載する。
本発明の化学強化用ガラスの第一態様は、下記酸化物基準のモル百分率表示で、ＳｉＯ2を５０〜７５％、Ａｌ2Ｏ3を９〜２０％、Ｎａ2Ｏを１０〜２０％、Ｋ2Ｏを０〜６％、ＭｇＯを０〜１５％、ＣａＯ、ＳｒＯおよびＢａＯを合量（ＣａＯ＋ＳｒＯ＋ＢａＯ）で０〜１０％、ＺｒＯ2およびＴｉＯ2を合量（ＺｒＯ2＋ＴｉＯ2）で０〜５％、Ｂ2Ｏ3を０〜１０％、Ｌｉ2Ｏを０〜２０％含有する。
【００３０】
以下において、ガラス組成における各成分について説明する。以下、本明細書において、各成分の含有量は酸化物基準のモル百分率表示で示す。
【００３１】
ＳｉＯ2は、ガラスを構成する主要成分である。また、ガラス表面に傷（圧痕）がついたときのクラックの発生を低減させ、あるいは化学強化処理後に圧痕をつけたときの破壊率を小さくする成分である。また、ＳｉＯ2はガラスの耐酸性を高め、またエッチング処理時のスラッジ量を減らす（耐フッ酸性）成分でもある。そのため、ＳｉＯ2含有量は５０％以上である。ＳｉＯ2含有量は５５％以上が好ましく、６０％以上がより好ましく、６３％以上がさらに好ましい。
一方、ＳｉＯ2含有量が多すぎると粘性が高くなり過ぎて溶解性や成形性といった生産性が低くなる傾向がある。そのため、ＳｉＯ2含有量は７５％以下である。ＳｉＯ2含有量は７３％以下が好ましく、７１％以下がより好ましく、７０％以下がさらに好ましく、６７％以下がよりさらに好ましく、６５％以下が特に好ましい。
【００３２】
Ａｌ2Ｏ3は多いほど化学強化処理時のＣＳ（表面圧縮応力）を高くすることができる。そのためＡｌ2Ｏ3含有量は９％以上である。Ａｌ2Ｏ3含有量は９．５％以上が好ましく、１０％以上がより好ましい。
一方で、Ａｌ2Ｏ3含有量が多すぎると、化学強化処理時のＤＯＬ（表面圧縮応力層深さ）が低下する。そのためＡｌ2Ｏ3含有量は２０％以下である。Ａｌ2Ｏ3含有量は１８％以下が好ましく、１５％以下がより好ましく、１３．５％以下がさらに好ましく、１２％以下がよりさらに好ましく、１１％以下が特に好ましい。
【００３３】
Ｎａ2Ｏは、化学強化処理時にイオン交換により表面圧縮応力層を形成させる必須成分であり、ＤＯＬを深くする作用がある。また、ガラスの溶解温度と失透温度を下げ、ガラスの溶解性、成形性を向上させる成分である。Ｎａ2Ｏは非架橋酸素を生み出す成分であり、ガラス中の水分量が変動したときの化学強化特性の変動が少なくなる。
Ｎａ2Ｏは多いほど化学強化処理時のＤＯＬを深くすることができる。そのためＮａ2Ｏ含有量は１０％以上である。Ｎａ2Ｏ含有量は１２％以上が好ましく、１３．５％以上がより好ましく、１４％以上がさらに好ましく、１５％以上がよりさらに好ましい。
一方で、Ｎａ2Ｏ含有量が多すぎると、化学強化処理時のＣＳが低下する。また、Ｎａ2Ｏを構成する非架橋酸素（Ｎｏｎ−Ｂｒｉｄｇｉｎｇ  Ｏｘｙｇｅｎ；ＮＢＯ）によりＤｅｅｐ  ＵＶ（ＤＵＶ）と呼ばれる波長領域の紫外線に対し、特定波長領域における透過率の低下を防止するためのＤＵＶ耐性が低くなることから、ＤＵＶ耐性の観点からは非架橋酸素が少ないほど好ましい。そのためＮａ2Ｏ含有量は２０％以下である。Ｎａ2Ｏ含有量は、１９％以下が好ましく、１８．５％以下がより好ましく、１７％以下がさらに好ましく、１６．５％以下がよりさらに好ましい。
【００３４】
Ｋ2Ｏは化学強化処理時にイオン交換速度を増大しＤＯＬを深くし、ガラスの溶解温度を下げる効果があり、非架橋酸素を増大させる成分である。また、化学強化処理時に用いる硝酸カリウム溶融塩中のＮａＮＯ3濃度による表面圧縮応力の変化の増大を回避することができる。さらには、少量のＫ2Ｏは、フロート法による成形時にボトム面からのスズの侵入量を抑制する効果があるため、本発明のガラスをフロート法により成形する際には含有することが好ましい。上記効果を奏するために、本発明の化学強化用ガラスにおけるＫ2Ｏの含有量は０．１％以上が好ましく、０．３％以上がより好ましく、０．４％以上がさらに好ましい。
一方で、Ｋ2Ｏが多すぎると化学強化処理時のＣＳが低下する。また、Ｋ2Ｏを構成する非架橋酸素（Ｎｏｎ−Ｂｒｉｄｇｉｎｇ  Ｏｘｙｇｅｎ；ＮＢＯ）によりＤＵＶ耐性が低くなることから、ＤＵＶ耐性の観点からは非架橋酸素が少ないほど好ましい。これらの観点から、Ｋ2Ｏ含有量は６％以下とし、４％以下が好ましく、２％以下がより好ましく、１．３％以下がさらに好ましく、１％以下がよりさらに好ましい。
【００３５】
ＭｇＯはガラスを安定化させ、溶解性を向上させ、かつこれを添加することでアルカリ金属の含有量を低下させて熱膨張率（ＣＴＥ）の上昇を抑制することのできる成分である。上記効果を奏するために、ＭｇＯの含有量は２％以上が好ましく、４％以上がより好ましく、６％以上がさらに好ましく、８％以上がよりさらに好ましい。
一方、ＤＯＬの維持を考慮すると、ＭｇＯの含有量は１５％以下であり、１３％以下が好ましく、１２％以下がより好ましく、１０．５％以下がさらに好ましく、９％以下がよりさらに好ましい。
【００３６】
ＣａＯは、ガラスを安定化させる成分であり、ＭｇＯの存在による失透を防止し、かつＣＴＥの上昇を抑制しながら溶解性を向上する効果を有するため含有できる。ＣａＯの含有量は、０〜５％が好ましく、０〜３％がより好ましく、０〜１％がさらに好ましい。ＣａＯの含有量が５％以下であると、化学強化処理時に十分なイオン交換速度が得られ、所望のＤＯＬが得られる。また、化学強化処理時におけるイオン交換性能を特段に向上させたい場合には、ＣａＯは１％未満であり、好ましくは０．５％以下である。
【００３７】
ＳｒＯは必要に応じて含有してもよいが、ＭｇＯ、ＣａＯに比べて、化学強化処理時にイオン交換速度を低下させる効果が大きいので、ＳｒＯは実質的に含有しないこととするか、含有する場合であってもその含有量は３％以下であることが好ましい。なお、本明細書において実質的に含有しないとは、不可避的不純物を除き含有しないことをいい、例えば、好ましくは０．０５％未満、より好ましくは、０．０１％未満である。
【００３８】
ＢａＯはアルカリ土類金属酸化物の中で、化学強化処理時にイオン交換速度を低下させる効果が最も大きいので、ＢａＯは実質的に含有しないこととするか、含有する場合であってもその含有量は３％以下であることが好ましく、１％以下がさらに好ましく、０．５％以下がよりさらに好ましい。
【００３９】
ＣａＯ、ＳｒＯ、ＢａＯの３成分の含有量の合計（ＣａＯ＋ＳｒＯ＋ＢａＯ）は１０％以下である。当該合計が１０％以下であることによって、化学強化処理時にイオン交換速度の低下を回避できる。当該合計は５％以下が好ましく、３％以下がより好ましく、１％以下がさらに好ましく、０．５％以下がよりさらに好ましく、０．２％以下が特に好ましい。
【００４０】
ＴｉＯ2はＤＵＶ耐性を向上させる成分であるため含有できる。ＴｉＯ2含有量は０％超が好ましく、０．０１％以上がより好ましく、０．０３％以上がさらに好ましい。
一方、ＴｉＯ2が多すぎると化学強化処理時のＤＯＬが低下する。そのため、ＴｉＯ2含有量は、５％以下が好ましく、３％以下がより好ましく、１％以下がさらに好ましく、０．５％以下がよりさらに好ましく、０．３％以下が特に好ましい。
【００４１】
ＺｒＯ2は優れたＤＵＶ耐性を与えると同時に、化学的耐久性を向上させ、化学強化処理時のＣＳを増大させるとともに、化学強化処理後のビッカース硬度を向上させる成分であり、含有することができる。ＺｒＯ2含有量は０．１％以上が好ましく、０．１１％以上がより好ましく、０．１２％以上がさらに好ましく、０．１３％以上がよりさらに好ましい。
一方、ガラスの製造時の失透を抑止し、化学強化処理時のＤＯＬ低下を防止する観点から、ＺｒＯ2の含有量は４％以下が好ましく、３％以下がより好ましく、２％以下がさらに好ましく、１．５％以下がよりさらに好ましく、１％以下が特に好ましい。
【００４２】
本発明に係るガラスはＴｉＯ2とＺｒＯ2を共に含有すると好ましい。但し、ＺｒＯ2とＴｉＯ2の２成分の含有量の合計（ＴｉＯ2＋ＺｒＯ2）は５％以下である。当該合計は５％以下であることによって、化学強化時のＤＯＬ低下を防止することができる。当該合計は３％以下が好ましく、２％以下がより好ましく、１％以下がさらに好ましく、０．５％以下がよりさらに好ましい。また、当該合計は０．１％以上が好ましい。
【００４３】
また、本発明に係るガラスは、Ｎａ2Ｏ、Ｋ2Ｏ、Ａｌ2Ｏ3、ＺｒＯ2、ＴｉＯ2の酸化物基準のモル百分率表示で表される含有量について、［（Ｎａ2Ｏ＋Ｋ2Ｏ×５）／（Ａｌ2Ｏ3＋ＺｒＯ2＋ＴｉＯ2×１０）］が２．５５以下の関係を満たすことが好ましい。
上述したように、Ｎａ2ＯとＫ2ＯはＤＯＬを深くすることができる一方で、ＣＳやＤＵＶ耐性を低下させる成分である。また、ガラスの粘度が１０2ｄＰａ・ｓとなる温度Ｔ2や、ガラスの粘度が１０4ｄＰａ・ｓとなる温度Ｔ4を下げることができ、良好な生産性に寄与する成分である。
また、Ａｌ2Ｏ3、ＺｒＯ2、ＴｉＯ2はＣＳやＤＵＶ耐性を高くできる一方で、ＤＯＬを低下させる成分である。また、Ａｌ2Ｏ3は温度Ｔ2や温度Ｔ4を高くする成分であり、多すぎると溶解性や成形性といった生産性が低下する。
すなわち、ＣＳ、ＤＯＬ、耐酸性、生産性のバランスから、［（Ｎａ2Ｏ＋Ｋ2Ｏ×５）／（Ａｌ2Ｏ3＋ＺｒＯ2＋ＴｉＯ2×１０）］で表される値は２．５５以下であることが好ましく、２．００以下がより好ましく、１．９０以下がさらに好ましく、１．８０以下がよりさらに好ましく、１．７１以下が特に好ましい。また、０．１０以上が好ましく、０．５０以上がより好ましく、１．００以上がさらに好ましい。
また、本発明においては、特にＣＳを上げるため、また耐酸性を向上させるために、Ａｌ2Ｏ3、Ｋ2Ｏの酸化物基準のモル百分率表示で表される含有量について、Ａｌ2Ｏ3／Ｋ2Ｏが１０超の関係を満たすことが好ましい。Ａｌ2Ｏ3／Ｋ2Ｏは、１０．５以上がより好ましく、１１．５以上がさらに好ましく、１２．５以上がよりさらに好ましく、１４．０以上が特に好ましく、１５．０以上が最も好ましい。
またさらに、ＭｇＯ、Ｎａ2Ｏ、Ｋ2Ｏ、ＺｒＯ2、ＴｉＯ2の酸化物基準のモル百分率表示で表される含有量について、［（ＭｇＯ／２＋Ｎａ2Ｏ＋Ｋ2Ｏ×２）／（ＴｉＯ2＋ＺｒＯ2）］が５３〜１４０の関係を満たすことが、エッチング時のスラッジ量を低減（耐フッ酸性向上）できることから好ましい。［（ＭｇＯ／２＋Ｎａ2Ｏ＋Ｋ2Ｏ×２）／（ＴｉＯ2＋ＺｒＯ2）］で表される値は１３０以下がより好ましく、１２５以下がさらに好ましく、１２０以下がよりさらに好ましい。また、５５以上がより好ましく、６０以上がさらに好ましい。
【００４４】
Ｂ2Ｏ3は、ガラス原料の溶融を促進し、ガラスの脆性や耐候性を向上させる成分であるため含有できる。Ｂ2Ｏ3は含有しなくてもよく、含有させる場合はその含有量が１％以上であることで、化学強化後にビッカース圧痕をつけた時の破壊率を小さくすることができる、または高温での溶融性が向上する。Ｂ2Ｏ3の含有量は、溶融ガラスからの揮発によるリームの生成、炉壁の侵食等の不都合が生じないために１０％以下であり、８％以下が好ましく、６％以下がより好ましく、４％以下がさらに好ましく、３％以下がよりさらに好ましく、１％以下が特に好ましい。
【００４５】
Ｌｉ2Ｏは歪点および低温粘性を過度に低くして応力緩和を起こりやすくし、その結果、化学強化処理時のＣＳが低下するため実質的に含有しなくてもよい。また、Ｌｉ2Ｏは化学強化処理時にＫＮＯ3などの溶融塩中に溶出することがあるが、Ｌｉを含有する溶融塩を用いて化学強化処理を行うとＣＳが著しく低下する。したがって、Ｌｉ2Ｏはこの観点からも実質的に含有しなくてもよい。
一方で、Ｌｉ2Ｏは、Ｎａ2ＯおよびＫ2Ｏとイオン交換をすることにより、圧縮応力を形成することが可能である。Ｌｉ2Ｏは、特にＮａ2Ｏと交換する場合、イオン交換が早く、化学強化処理の時間を短縮するのに適している。また、Ｌｉ2Ｏは、ガラスのヤング率を上げる成分であり、板ガラスが薄いもしくは大きくなった場合の自重たわみに対しても効果のある成分である。Ｌｉ2Ｏの含有量は２０％以下であり、１６％以下が好ましく、１２％以下がより好ましく、１０％以下がさらに好ましく、４％以下がよりさらに好ましく、２％以下が特に好ましい。
【００４６】
次に本発明の化学強化用ガラスの好適組成を示す。
【００４７】
本発明の化学強化用ガラスの好適組成の一態様（第二態様）は、ＳｉＯ2を６０〜７０％、Ａｌ2Ｏ3を９〜１５％、Ｎａ2Ｏを１０〜１８％、Ｋ2Ｏを０〜４％、ＭｇＯを２〜１２％、ＣａＯ、ＳｒＯおよびＢａＯを合量（ＣａＯ＋ＳｒＯ＋ＢａＯ）で０〜５％、ＺｒＯ2およびＴｉＯ2を合量（ＺｒＯ2＋ＴｉＯ2）で０〜１％、Ｂ2Ｏ3を０〜３％、Ｌｉ2Ｏを０〜１０％含有する。
【００４８】
本発明の化学強化用ガラスの好適組成の別の一態様（第三態様）は、ＳｉＯ2を６０〜６７％、Ａｌ2Ｏ3を９〜１３．５％、Ｎａ2Ｏを１３．５〜１８．５％、Ｋ2Ｏを０〜２％、ＭｇＯを６〜１０．５％、ＣａＯ、ＳｒＯおよびＢａＯを合量（ＣａＯ＋ＳｒＯ＋ＢａＯ）で０〜１％、ＺｒＯ2およびＴｉＯ2を合量（ＺｒＯ2＋ＴｉＯ2）で０〜０．５％、Ｂ2Ｏ3を０〜１％、Ｌｉ2Ｏを０〜０．５％含有する。
【００４９】
本発明の化学強化用ガラスの好適組成のさらに別の一態様（第四態様）は、ＳｉＯ2を６０〜６７％、Ａｌ2Ｏ3を９〜１３．５％、Ｎａ2Ｏを１３．５〜１８．５％、Ｋ2Ｏを０．１〜３％、ＭｇＯを６〜１０．５％、ＴｉＯ2を０％超５％以下含有し、［（Ｎａ2Ｏ＋Ｋ2Ｏ×５）／（Ａｌ2Ｏ3＋ＺｒＯ2＋ＴｉＯ2×１０）］が２．５５以下、かつ、Ａｌ2Ｏ3／Ｋ2Ｏが１０超であることが好ましい。
【００５０】
また、本発明の化学強化用ガラスの第四態様において、［（ＭｇＯ／２＋Ｎａ2Ｏ＋Ｋ2Ｏ×２）／（ＴｉＯ2＋ＺｒＯ2）］が５３〜１４０であることが好ましい。
【００５１】
次に、本発明の化学強化用ガラスの好ましい物性について記載する。
【００５２】
本発明の化学強化用ガラスは、ガラスの溶解時の基準の例となる温度、すなわちガラス粘度が１０2ｄＰａ・ｓとなる温度Ｔ2が１６２０℃以上であることが好ましい。温度Ｔ2が１６２０℃未満だと、ガラスの溶融が容易になるが、溶融ガラスと炉材との反応によって生じた異質成分が増加するおそれがある。温度Ｔ2が１６３０℃以上であることがより好ましく、１６４０℃以上であることがさらに好ましい。
一方、温度Ｔ2が１７５０℃以下であることが好ましい。温度Ｔ2が１７５０℃超だと、ガラスの溶融が困難になるおそれがある。温度Ｔ2が１７１０℃以下であることがより好ましく、１６７０℃以下であることがさらに好ましい。
【００５３】
また、本発明の化学強化用ガラスにおいて、ガラス成形時の基準となる温度、すなわち、ガラス粘度が１０4ｄＰａ・ｓとなる温度Ｔ4が１１９０℃以上であることが好ましい。
温度Ｔ4が１１９０℃未満だと、ガラスの成形が容易になるが、上述の温度Ｔ2を１６２０℃以上で組成設計するのが困難になる。温度Ｔ4が１２００℃以上であることがより好ましく、１２１０℃以上であることがさらに好ましい。
一方、温度Ｔ4が、１３５０℃以下であることが好ましい。温度Ｔ4が１３５０℃超だと、ガラスの成形が困難になるおそれがある。温度Ｔ4が１３１０℃以下であることがより好ましく、１２７０℃以下であることがさらに好ましい。
【００５４】
上述したように、視認性に悪影響を及ぼすリームの発生原因はガラス中に存在する異質成分である。このような異質成分が存在する部位と、それ以外の部位では、溶融ガラスの粘性が異なる。例えば、異質成分が存在する部位は、それ以外の部位に比べて溶融ガラスの粘性が高くなる。または、異質成分が存在する部位は、それ以外の部位に比べて溶融ガラスの粘性が低くなる。溶融ガラスに粘性が異なる部位が存在すると、成形後のガラスに板厚が異なる部位を生じさせる場合がある。異質成分が存在する部位が、それ以外の部位に比べて溶融ガラスの粘性が高い場合、成形後のガラスにおいて、当該部位の板厚が大きくなる。異質成分が存在する部位が、それ以外の部位に比べて溶融ガラスの粘性が低い場合、成形後のガラスにおいて、当該部位の板厚が小さくなる。このような成形後のガラスにおける局所的な板厚の大小は、成形後のガラスの主面にうねりを生じさせる。
このようなガラスの主面に存在するうねりの高さの大小もリーム視認可能距離に影響を及ぼす。ガラスの主面に存在するうねりの高さの大小と、リーム視認可能距離と、の関係についてみた場合、ガラスの主面に存在するうねりの高さが大きいほど、リーム視認可能距離が小さくなり、ガラスの主面に存在するうねりの高さが小さいほど、リーム視認可能距離が大きくなる傾向がある。但し、後述する実施例に示すように、リーム視認可能距離との関連性は、ガラスの主面に存在するうねりの高さの大小よりも、Δｎのほうが高い。
また、本発明の化学強化用ガラスは、２０ｍｍピッチのうねりに換算した両主面のうねり高さが０．６０μｍ以下であることが、リーム視認可能距離との関係で好ましく、０．４０μｍ以下であることがより好ましい。
なお、２０ｍｍピッチのうねりに換算したうねり高さは、測定により得られるうねり高さとうねりピッチの関係を線形回帰して求める（図３参照）。具体的には、例えば、再表２０１３−１８３５３９号公報の段落［００４８］に記載の方法で測定することができる。
【００５５】
また、本発明の化学強化用ガラスは、両主面のうねりピッチが１０〜３０ｍｍであることが好ましい。うねりピッチが１０ｍｍ以上だと、うねりの大小によるリーム視認距離への影響を抑制することができる。うねりピッチが３０ｍｍ以下だと、板ガラスの主面を斜めから見たとき、像の歪みにより視認性が悪化することを抑制できる。
【００５６】
また、本発明の化学強化用ガラスは、上述した２０ｍｍピッチのうねりに換算した両主面のうねり高さと、両主面のうねりピッチとの比（うねり高さ（２０ｍｍ換算）／うねりピッチ）が６．０×１０-5以下であることが好ましい。うねり高さとうねりピッチとの比が６．０×１０-5以下だと、うねりの大小によるリーム視認距離への影響を抑制することができる。
【００５７】
また、本発明の化学強化用ガラスにおいて、板厚が２．０ｍｍ以下であることが、携帯電話、スマートフォン、タブレットＰＣといった携帯用ディスプレイ装置や車載用ディスプレイ装置のカバーガラスとして使用するうえで好ましく、１．０ｍｍ以下であることがより好ましく、０．７５ｍｍ以下であることがさらに好ましい。
【００５８】
本発明の一実施態様における化学強化用ガラスは、常法にしたがって製造することができる。すなわち、上記組成となるように調合したガラス原料を溶解窯に連続的に投入し、所定の温度に加熱して溶融ガラスにした後、該溶融ガラスをフロート法やフュージョン法により、所定の板厚の板ガラスに成形した後、この板ガラスを所定の形状に切断する。このようにして得られる本発明の一実施態様における化学強化用ガラスを携帯用ディスプレイ装置や車載用ディスプレイ装置のカバーガラスとして使用する場合、常法にしたがって化学強化処理を施す。化学強化処理の方法としては、ガラス表層のＮａイオンと溶融塩中のＫイオンとをイオン交換できるものであれば特に限定されないが、たとえば加熱された硝酸カリウム（ＫＮＯ3）溶融塩にガラスを浸漬する方法が挙げられる。
【００５９】
本発明の化学強化用ガラスは、化学強化処理後のＣＳが９００ＭＰａ以上であることが、携帯電話、スマートフォン、タブレットＰＣ、ウエアラブルデバイス、ＶＲデバイスといった携帯用ディスプレイ装置、車載用ディスプレイ装置、または大型ＴＶ、大型スクリーン、超高精細ＴＶなどの前面板に用いられるカバーガラスとして使用するうえで好ましい。ＣＳは９２０ＭＰａ以上がより好ましく、９５０ＭＰａ以上がさらに好ましく、１０００ＭＰａ以上がよりさらに好ましく、１１００ＭＰａ以上が特に好ましい。一方、ガラス中央の引張応力値（ＣＴ；Ｃｅｎｔｅｒ  Ｔｅｎｓｉｏｎ）が大きくなり過ぎ、ガラスが破壊するときに粉砕するおそれがあることから、ＣＳは１４００ＭＰａ以下が好ましく、１３００ＭＰａ以下がより好ましく、１２８０ＭＰａ以下がさらに好ましい。
本発明の化学強化用ガラスは、化学強化処理後のＤＯＬが３０μｍ以上であることが、前述の用途のカバーガラスとして使用するうえで好ましい。ＤＯＬは３１μｍ以上がより好ましく、３２μｍ以上がさらに好ましく、３４μｍ以上がよりさらに好ましい。一方、化学強化ガラス中央の引張応力値（ＣＴ）が大きくなり過ぎ、化学強化ガラスが破壊するときに粉砕するおそれがあることから、ＤＯＬは６０μｍ以下が好ましく、５０μｍ以下がより好ましい。
ここで、ＣＳ及びＤＯＬの値は表面応力計により測定することができる。なお、化学強化ガラスのＣＳ及びＤＯＬは、化学強化処理の処理条件や化学強化用ガラスの組成等を調整することにより、適宜調整することができる。
【実施例】
【００６０】
以下、実施例を用いて本発明の実施態様をさらに説明する。
組成および板厚が異なる複数のガラスサンプルを準備した。このガラスサンプルは、所定の組成となるように調合したガラス原料を溶解窯に連続的に投入し、所定の温度に加熱して溶融ガラスにした後、該溶融ガラスをフロート法により、所定の板厚の板ガラスに成形した後、この板ガラスを所定の形状に切断したものである。このガラスサンプルについて、上述した手順でΔｎ、２０ｍｍピッチのうねりに換算した主面のうねり高さ（うねり高さ（２０ｍｍピッチ換算））、主面のうねりピッチ、リーム視認可能距離を測定した。但し、うねり高さ（２０ｍｍピッチ換算）とうねりピッチは、両主面ではなく、フロート成形時のトップ面のみを測定対象とした。フロート成形時のトップ面とボトム面を比較した場合、トップ面のほうがうねり高さが高くなる傾向がある。測定結果を下記表２に示す。
なお、図１に示す手順でリームの方向を特定した際の評価試料の寸法、前述の方法で作成した図２ｂに示す測定試料の寸法は、下記表２に示す。
また、ガラス組成は以下に示す通り。
【００６１】
ガラス１
ＳｉＯ2：６８％
Ａｌ2Ｏ3：１０％
Ｎａ2Ｏ：１４％
Ｋ2Ｏ：０％
ＭｇＯ：８％
ＣａＯ：０％
ＳｒＯ：０％
ＢａＯ：０％
ＣａＯ＋ＳｒＯ＋ＢａＯ：０％
ＺｒＯ2：０％
ＴｉＯ2：０％
ＺｒＯ2＋ＴｉＯ2：０％
Ｂ2Ｏ3：０％
Ｌｉ2Ｏ：０％
【００６２】
ガラス２
ＳｉＯ2：６４．１％
Ａｌ2Ｏ3：１０．５％
Ｎａ2Ｏ：１６％
Ｋ2Ｏ：０．８％
ＭｇＯ：８．３％
ＣａＯ：０％
ＳｒＯ：０％
ＢａＯ：０％
ＣａＯ＋ＳｒＯ＋ＢａＯ：０％
ＺｒＯ2：０．２％
ＴｉＯ2：０．０４％
ＺｒＯ2＋ＴｉＯ2：０．２４％
Ｂ2Ｏ3：０％
Ｌｉ2Ｏ：０％
【００６３】
ガラス３
ＳｉＯ2：６４．４％
Ａｌ2Ｏ3：８％
Ｎａ2Ｏ：１２．５％
Ｋ2Ｏ：４％
ＭｇＯ：１０．５％
ＣａＯ：０．０５％
ＳｒＯ：０％
ＢａＯ：０％
ＣａＯ＋ＳｒＯ＋ＢａＯ：０．０５％
ＺｒＯ2：０．５％
ＴｉＯ2：０％
ＺｒＯ2＋ＴｉＯ2：０．５％
Ｂ2Ｏ3：０％
Ｌｉ2Ｏ：０％
【００６４】
【表２】
2018062449.tif 000003
【００６５】
図４は、実施例、比較例のガラスについて、Δｎと、リーム視認可能距離と、の関係を示したグラフである。図から明らかなように、Δｎが２．０×１０-5以下の実施例のガラスでは、リーム視認可能距離が７８０ｍｍ以上であったのに対して、Δｎが２．０×１０-5超の比較例のガラスでは、リーム視認可能距離が７８０ｍｍ未満であった。
図５は、実施例、比較例のガラスについて、２０ｍｍピッチ換算のうねり高さと、リーム視認可能距離と、の関係を示したグラフである。図から明らかなように、実施例のガラスは、２０ｍｍピッチ換算のうねり高さが０．６０μｍ以下であり、リーム視認可能距離が７８０ｍｍ以上であった。比較例のガラスの場合も、２０ｍｍピッチ換算のうねり高さが大きいほどリーム視認可能距離が短くなる傾向が認められたが、２０ｍｍピッチ換算のうねり高さが０．６０μｍ以下の比較例でもリーム視認可能距離が７８０ｍｍ未満であった。
図６は、実施例、比較例のガラスについて、Δｎと、２０ｍｍピッチ換算のうねり高さと、の関係を示したグラフである。Δｎと、２０ｍｍピッチ換算のうねり高さと、の間にはある程度関連性があること、すなわち、Δｎが小さくなるほど、２０ｍｍピッチ換算のうねり高さが小さくなることが図から確認されたが、Δｎが２．０×１０-5以下の実施例のガラスと、Δｎが３．７×１０-5の比較例のガラスと、の関係では、上述した関連性は認められなかった。
【図１】
2018062449.tif 000004
【図２ａ】
2018062449.tif 000005
【図２ｂ】
2018062449.tif 000006
【図３】
2018062449.tif 000007
【図４】
2018062449.tif 000008
【図５】
2018062449.tif 000009
【図６】
2018062449.tif 000010